КЕРАМИЧЕСКАЯ МАССА ДЛЯ ИЗГОТОВЛЕНИЯ ИЗРАЗЦОВ
CERAMIC MASS FOR GLASED TILE FABRICATION

Изобретение относится к области технологии силикатов и касается составов керамических масс, используемых в производстве изразцов.
Известна керамический масса для изготовлений изразцов, содержащая, вес.ч.: тугоплавкая глина 2; молотый шамот 1 [1].
Задача изобретения состоит в повышении термостойкости изразцов, полученных из керамической массы.
Технический результат достигается тем, что керамическая масса для изготовления изразцов, содержещая тугоплавкую глину и молотый шамот, дополнительно включает молотый вспученный перлит при следующем соотношении компонентов, вес.ч.: тугоплавкая глина 2; молотый шамот 2; молотый вспученный перлит 1.
2
2
3
2
2
3
2
2
В составе керамической массы используют тугоплавкие глины следующего состава, мас.%: SiO 42,0-80,0; AlO 13,0-35,0; TiO 0,3-1,6; FeO 1,2-1 1,O; CaO до 1,7; MgO 0,2-1,6; NaO 0,1-3,6; KO 0,1-4,4; п.п.п.2,6-15,7.
В составе керамической массы используют шамот, полученный путем обжига тугоплавких глин до спекания.
2
2
2
3
2
2
3
2
Используют перлит, содержащий, мас.%: SiO 69,0-75,0; AlO 11,0-16,0; FeO, 0,2-3,0; CaO 0,5-3,0; MgO 0,3-0,5; NO+KO 2,5-8,0; SO 0-0,5; НО (структурная) 2,5-6,5.
2
2
Перлит вспучивают и размалывают до получения порошка с удельной поверхностью 2000-3500 см/г. Компоненты дозируют в следующих количествах, кг: тугоплавкая глина 200; молотый шамот 200; молотый вспученный перлит 100. Шамот размалывают до получения порошка с удельной поверхностью 2000-3500 см/г, смешивают с тугоплавкой глиной, добавляют молотый вспученный перлит и готовят керамическую массу с влажностью 18-24%. Из полученной массы формуют пластическим способом изразцы, которые сушат до влажности 1-7%, наносят на поверхность высушенных изразцов слой сырой глазури и обжигают при температуре 1130-1150°С. Термостойкость изразцов составит не менее 110°С.
Источники информации
1. Гехт Г. Керамика. - Л.-М.: Главная редакция химической литературы, 1938 - С.248.